ПОКРЫТИЕ

Полезная модель относится к строительству, конкретно, к изготовлению полов и покрытий.
Из уровня техники известны различные покрытия, выполненные из полимерных композиций. В частности, известно покрытие, выполненное в виде слоев из полимерного материала и резиновой крошки (1), (2).
Ближайшим аналогом заявленной полезной модели является композиция для покрытия, содержащая в мас. ч.:
эластичный наполнитель в виде резиновой крошки - 500
полиуретановый клей - 100
пигмент -1-2
При получении этого покрытия при температуре ниже +10°С и влажности окружающего воздуха 90% и выше снижается технологичность нанесения покрытия, а также снижается прочность и долговечность, покрытие рассыпается.
Заявленная полезная модель устраняет недостатки прототипа.
Технический результат заявленной полезной модели состоит в расширении температурного диапазона нанесения покрытия и получении покрытия, имеющего повышенную стойкость к атмосферному воздействию при сохранении высоких физико-механических показателей.
Технический результат достигается тем, что покрытие, имеющее по крайней мере один слой, выполнено из композиции, содержащей в мас.ч.:
- резиновая крошка
300-700
- полиуретановый клей
80-120
- вода и/или органический растворитель
5-20.
По крайней мере один слой покрытия может быть выполнен цветным путем добавления пигмента.
Технология изготовления покрытия заключается в следующем. В смеситель загружают согласно рецептуре расчетное количество резиновой крошки, полиуретанового клея и воды и/или органический растворитель. Смесь перемешивают и разливают в формы заданного размера. Смесь также может наноситься на поверхность основания. Для получения цветного покрытия смесь перемешивают с пигментной пастой. Пигментированный слой может наноситься на слой без пигмента для получения двухслойного
покрытия.
Формирование покрытия происходит при температуре от минус 10°С до плюс 40°С и не зависит от влажности окружающего воздуха. Если нанесение покрытия проводить без воды или без растворителя, то за счет неравномерной полимеризации по толщине качество покрытия ухудшается. Покрытие сразу после нанесения не боится осадков, пена на поверхности покрытия не образуется, и получается покрытие с высокими прочностными свойствами.
Добавление растворителя приводит не только к снижению вязкости, но и к улучшению прочностных характеристик покрытия и позволяет расширить температурный диапазон создания покрытия.
Для получения покрытия использованы следующие компоненты:
В качестве органического растворителя: этилацетат, ацетон, нефрас-С140/200 (ТУ 38.1011074-86), сольвент нефтяной ГОСТ 10217-88, или уайт-спирит по ГОСТ 3134-88.
В качестве полиуретанового клея: любой полиуретановый клей, в частности, марки АДВ-А-23 (ТУ 2226-40-222736960-98), АДВ-17 (ТУ 2226-023-22736960-97), Полипласт 1004 (ТУ 2433-052-10861980-03).
Резиновая крошка марки РД 0,5-2,5 (ТУ 38.108035-92).
Выбор количественного содержания компонентов, определенный экспериментальным путем, обусловлен получением композиции, которая улучшает технологичность нанесения покрытия, при затвердевании обеспечивает требуемую прочность и приводит к повышению стойкости к атмосферному воздействию в широком температурном интервале (от минус 50°С до +100°С).
Выход за заявленные концентрации компонентов приводит к повышению вязкости, что затрудняет работу с составом, а также к снижению эластичности и твердости покрытия. Полученные составы имеют высокие тиксотропные свойства, что позволяет упростить технологический процесс формирования покрытия заданной толщины, а также обеспечивает широкий температурный интервал эксплуатации покрытия при сохранении высоких механических показателей.
Покрытие может применяться при устройстве наливных полов, спортивных, игровых и других площадок в открытых и закрытых сооружениях.
ИСТОЧНИКИ ИНФОРМАЦИИ, ПРИНЯТЫЕ ВО ВНИМАНИЕ:
1. Полезная модель РФ №32133 U 1, Кл. Е 01 С 13/00, опублик. 10.09.2003
2. Полезная модель РФ №38174 U 1, Кл. Е 01 С 5/18, опублик. 27.05.2004;
3. Патент РФ №2220178, Кл. С 09 D 175/04, опублик. 27.12.2003 (прототип).